(57)【要約】【課題】断熱性・防音性を備え、かつ、高い強度と生産性・経済性を持った積層化粧板提供する。【解決手段】少なく共片面に繊維層（不織布２）を形成したポリプロピレン発泡板１に、ゴム系、合成ゴム系、合成ゴム系ラテックスなどの接着剤で持って化粧板３を貼り合せてなるものであり、上記ポリプロピレン発泡板１の発泡形状を厚さ方向に細長い紡錘形とし、上記化粧板３を熱硬化性樹脂シート、熱可塑性樹脂シート、突板、または突板を表面に配した合板を採用したものである。【選択図】図１
2009000994.tif 000002
【特許請求の範囲】
【請求項１】
少なくとも片面に繊維層を形成したオレフィン系樹脂発泡板に、上記繊維層を介して化粧板を貼り合せてなる積層化粧板。
【請求項２】
上記オレフィン系樹脂発泡板の発泡形状を、厚さ方向に細長い紡錘形としてなる請求項１に記載の積層化粧板。
【請求項３】
上記オレフィン系樹脂発泡板は、ポリプロピレン発泡板である請求項１または２に記載の積層化粧板。
【請求項４】
上記繊維層はガラス繊維、織布、不織布、紗、または紙の中から選ばれてなる請求項１乃至３のいずれかに記載の積層化粧板。
【請求項５】
上記化粧板は熱硬化性樹脂シート、熱可塑性樹脂シート、突板、または突板を表面に配した合板の中から選ばれてなる請求項１乃至４のいずれかに記載の積層化粧板。
【請求項６】
上記繊維層を介して化粧板を貼り合せるための接着剤は、ゴム系、合成ゴム系、合成ゴム系ラテックスの中から選ばれてなる請求項１乃至５のいずれかに記載の積層化粧板。
【請求項７】
上記オレフィン系樹脂発泡板の要所に磁石を埋め込んでなる請求項１乃至６のいずれかに記載の積層化粧板。
【発明の詳細な説明】
【技術分野】
【０００１】  この発明は積層化粧板、とりわけ少なくとも片面に繊維層を形成したオレフィン系樹脂発泡板に化粧板を貼り合せてなる積層化粧板に関する。
【背景技術】
【０００２】  本出願人は、特願２００４−２１５５８９号で特定の密度をもったコルクと化粧板とを貼り合せた積層化粧板を提案し、市場において一定の評価を得るに至っている。【０００３】  一方、上記積層化粧板を市場に紹介する過程で、これと同程度の断熱性・防音（吸音）性を備え、かつ、より高い強度と生産性を持った積層化粧板が求められるに至った。【０００４】  こうした要求に応える素材として調査していたところ、特開２０００−０６２０６８号で「発泡性複合シート」が提案されており、この発泡性複合シートの特性を調べてみたところ上記要求をすべて叶えるものであることが分かった。
【発明の開示】
【発明が解決しようとする課題】
【０００５】  本発明は、上記「発泡性複合シート」を素材に採用することにより、本出願人が先に提案した積層化粧板より高い特性を有する積層化粧板を提供しようとするものである。
【課題を解決するための手段】
【０００６】  上記課題を解決するためにこの発明は、少なく共片面に繊維層を形成したポリプロピレンのようなオレフィン系樹脂発泡板に、ゴム系、合成ゴム系、合成ゴム系ラテックスなどの接着剤でもって化粧板を貼り合せてなりものであり、上記樹脂発泡板の発泡形状を厚さ方向に細長い紡錘形のものを採用し、上記化粧板として熱硬化性樹脂シート、熱可塑性樹脂シート、突板、または突板を表面に配した合板を採用したものである。
【発明の効果】
【０００７】  上記のごとく構成するこの発明によれば断熱性、防音（吸音）性はもとより生産性とコストダウンを図りさらに強度を大幅に改善した積層化粧板を提供できるようになった。
【発明を実施するための最良の形態】
【実施例１】
【０００８】  次に本発明の実施例１を、図１を参照しながら説明する。表面に繊維層である不織布２を配したポリプロピレン発泡板１として、例えば積水化学工業株式会社製の商品名「ゼットロン」を採用し、このポリプロピレン発泡板（２ｍ×１ｍ．厚さ５ｍｍ）の表面にゴム系溶剤タイプの接着剤（アイカ工業株式会社製、商品番号ＲＱ−Ｖ１）をローラーコータあるいはドクターナイフなどを用いて１５０〜２００ｇ／ｍ２になるように塗付し、化粧板３としてメラミン樹脂シート（２ｍ×１ｍ，厚さｍｍ）を重ね合せ、常温で１０ｋｇ．ｆ／ｃｍ２の圧力で５〜１０分間プレスして本発明の積層化粧板４得る。なお、上記説明ではポリプロピレン発泡板の上面にのみ化粧板を貼り合せたが、ポリプロピレン発泡板の上下・左右の各側面にも繊維層を介して化粧板を張り合わせることができる。【０００９】  上記積層化粧板の製造において、繊維層を形成するものとして不織布の他、ガラス繊維、織布、紗、紙（例えば和紙）を採用することができ、化粧板としてメラミン樹脂板の他に突板、または突板を表面に配した合板などを採用することができ、接着剤としてゴム系溶剤タイプのほか合成ゴム系、合成ゴム系ラテックスなどを採用することができる。また、接着工程でのプレス時間・圧力はポリプレン発泡板の発泡度と厚さ、接着剤の種類によって左右されるので最良の条件を実験的に決定することとなる。【００１０】  上記のごとく試作した積層化粧板をホルマリン放出試験、断熱・防音（吸音）効果、生産性、経済性について検討した結果、いずれも良好な結果を得た。
【実施例２】
【００１１】  また、実施例２を同じく図１を参照しながら説明する。表面に繊維層である不織布２を配したポリプロピレン発泡板１は実施例１と同様のものを採用し、このポリプロピレン発泡板（２ｍ×１ｍ．厚さ５ｍｍ）の表面にゴム系溶剤タイプの接着剤（アイカ工業株式会社製、商品番号ＲＱ−Ｖ１）をローラーコータあるいはドクターナイフなどを用いて１５０〜２００ｇ／ｍ２になるように塗付し、化粧板３としてオレフィン樹脂（熱可塑性）シート（２ｍ×１ｍ，厚さ１ｍｍ、大日本印刷株式会社製、商品名：ＷＳサフマーレ）を重ね合せ、常温で１０ｋｇ．ｆ／ｃｍ２の圧力で５〜１０分間プレスして本発明の積層化粧板４得る。なお、上記説明ではポリプロピレン発泡板の上面にのみ化粧板を貼り合せたが、オレフィン樹脂シートの四縁を折り曲げて、ポリプロピレン発泡板の上下・左右の各側面にも繊維層を介して化粧板を張り合わせることができる。
【利用例】
【００１２】  上記本発明の積層化粧板は、通常の壁材、間仕切り材として好適であるのは当然であるほか、図２に示すようにポリプロピレン発泡板１内に強力な永久磁石５を埋め込むことにより簡単に壁面や間仕切りの模様替えを行うことができる。
【００１３】  図２において、壁９は、地板６の表面に磁性金属板７が重ねられ壁紙８で覆われ、壁紙８の表面には図示してないが目立たないように位置決めマークが付けられ、このマークに合わせて本発明に係る積層化粧板４を重ねる。こうするとプロピレン発泡板１内に埋め込んだ永久磁石５が磁性金属板７に吸着し、積層化粧板４が壁９に簡単に取り付けられる。
【００１４】  図２において、磁性金属板７は地板６の全面に配置されているが、帯状のもの、短冊状のものを地板６に埋め込むようにしてもよく、また、埋め込む永久磁石５の配置や数は貼り付ける積層化粧板４の大きさ、重さによって適宜変えるのは当然である。また、使用する磁石は希土類磁性金属粉をベースとする公知の組成のものを、公知の結合材で結合または焼成したものである。
【００１５】  上記のように本発明の積層化粧板４を利用するならば、化粧板３の色合い・柄を適当に選択して季節感のある部屋を演出することができる。
【産業上の利用可能性】  以上説明したようにこの発明に係る積層化粧板は、断熱性、防音性が良好で、軽量であり生産性、経済性が大幅に改良されるので産業上の利用価値が極めて高いものである。
【図面の簡単な説明】
【００１６】
【図１】  本発明に係る積層化粧板の断面図
【図２】  同積層化粧板の利用例を示す斜視図
【符号の説明】
【００１７】１  ポリプロピレン発泡板
１１：発泡層
２  不織布
３  化粧板
４  積層化粧板
５  永久磁石
６  地板（壁の）
７  磁性金属板
８  壁紙
９  壁
【図１】
2009000994.tif 000003
【図２】
2009000994.tif 000004